FR 2695120 A1 19940304 FR 9210725 A 19920902 DESCRIPTION Cette invention se rapporte à de nouveaux mélanges basés sur des plâtres haute résistance et des vermiculites, renforcés de fibre de verre. La coloration basée sur des pigments d'oxyde de fer est intégrée dans la masse. Ces mélanges forment une pâte qui est moulée pour obtenir des formes diverses, formes destinées à l'architecture et à la décoration intérieure du bâtiment. Les produits obtenus à partir de ces mélanges ont l'apparence dune pierre naturelle et sont extrêmement légers tout en offrant une grande résistance à la compression. Ils sont isolants et ininflammables. Leur densité n'empêche pas pour autant un sciage facile. La production de formes architecturales et décoratives à partir de ces mélanges ne demande aucune machinerie lourde ni équipement particulier et ne présente donc aucun besoin énergétique. Elle est basée uniquement sur de la main d'oeuvre sans spécialisation. La très grande simplicité de ce procédé et son faible coût de revient peuvent particulièrement intéresser des pays en voie de développement. Ce produit a été- testé dans divers laboratoires et par l'organisme ORTECH INTERNATIONAL, CRIQ au Canada. Voici quelques données techniques Pour une épaisseur de : 0,8 mm Poids : 1,955 Kg/m2 Densité : 1,510 Kg/dm3 Résistance à la compression :28,280 Kg/cm2 Test Rockwell :81 Alimentation du feu : 0 Propagation de la flamme 0 Emission de fumées, moins de 5 REVENDICATIONS 1) Procédé pour réaliser un nouveau produit caractérisé en ce qu'il est composé par un mélange de plâtres haute densité avec de la vermiculite et du mica et renforcé de fibre de verre. La coloration intégrée dans la masse est basée sur des oxydes de fer. L'éclat de pierre naturelle est obtenu par l'utilisation de polymères acryliques. 2) Procédé selon la revendication 1 caractérise en ce qu'un mélange est réalisé par l'utilisation des proportions approximatives suivantes : 3 parties plâtre gris haute densité, 1 partie plâtre blanc haute densité, 3 parties de vermiculite, 30 ml de mica doré, 250 ml d'oxyde de fer et 60 ml de polymère acrylique. 3) Procédé selon la revendication 1 en ce qu'un mélange est réalisé par l'utilisation des proportions approximatives suivantes : 6 parties plâtre gris haute densité, 6 parties vermiculite, 80 ml mica, 250 ml d'oxyde de fer, 125 ml polymere acrylique.